FB 성능이 우수하고 FB 가공 후 가공 성능도 우수한 강판 및 그 제조 방법이 제공된다. 강판은 질량%로 C 0.1~0.5%, Si 0.5% 이하, Mn 0.2~1.5%를 함유하는 조성을 갖는 강판으로, P 및 S를 적절한 범위로 조정 및 평균 입경이 10㎛ 초과 20㎛ 미만인 페라이트와 평균 입경이 0.3 내지 1.5㎛인 페라이트 입경에 존재하는 시멘타이트를 갖는 조직을 포함한다. 이와 같이 하여 강판은 FB 가공 후의 FB 성능, 금형 수명 및 성능(측면 굽힘 신도)이 우수한 강판이 된다.
A steel sheet excellent in FB performance and also excellent in fabrication performance after FB working and a manufacturing method of the same are provided. The steel sheet is a steel sheet having a composition containing from 0.1 to 0.5% of C, not more than 0.5% of Si and from 0.2 to 1.5% of Mn in terms of % by mass, with P and S being adjusted at proper ranges and having a structure having a ferrite having an average grain size of more than 10 μm and less than 20 μm and a cementite present in the ferrite grain having an average particle size of from 0.3 to 1.5 μm. In this way, the steel sheet becomes a steel sheet excellent in FB performance, mold life and performance (side bend elongation) after FB working.